(57)【要約】  リン化インジウム単結晶体は、円柱状の直胴部を含み、直胴部の外周面から中心軸に向かって１０ｍｍの内周面から外側でかつ外周面から５ｍｍ内側までの外周部における接線方向の残留歪みが圧縮歪みである。リン化インジウム単結晶基板は、外周から中心に向かって１０ｍｍの内周から外側でかつ外周から５ｍｍ内側までの外周部における接線方向の残留歪みが圧縮歪みである。
2020031274.tif 000002
【特許請求の範囲】
【請求項１】
円柱状の直胴部を含み、
前記直胴部の外周面から中心軸に向かって１０ｍｍの内周面から外側でかつ前記外周面から５ｍｍ内側までの外周部における接線方向の残留歪みが圧縮歪みであるリン化インジウム単結晶体。
【請求項２】
半径方向の歪み成分Ｓｒと接線方向の歪み成分Ｓｔとの差の絶対値｜Ｓｒ−Ｓｔ｜で表される残留歪みの大きさの前記外周部における平均値が２．５×１０-6以上１．５×１０-5以下である請求項１に記載のリン化インジウム単結晶体。
【請求項３】
前記直胴部の直径が５０ｍｍ以上２０４ｍｍ以下である請求項１または請求項２に記載のリン化インジウム単結晶体。
【請求項４】
外周から中心に向かって１０ｍｍの内周から外側でかつ前記外周から５ｍｍ内側までの外周部における接線方向の残留歪みが圧縮歪みであるリン化インジウム単結晶基板。
【請求項５】
半径方向の歪み成分Ｓｒと接線方向の歪み成分Ｓｔとの差の絶対値｜Ｓｒ−Ｓｔ｜で表される残留歪みの大きさの前記外周部における平均値が２．５×１０-6以上１．５×１０-5以下である請求項４に記載のリン化インジウム単結晶基板。
【請求項６】
直径が５０ｍｍ以上２０４ｍｍ以下である請求項４または請求項５に記載のリン化インジウム単結晶基板。
【発明の詳細な説明】
【技術分野】
【０００１】
本開示は、リン化インジウム単結晶体およびリン化インジウム単結晶基板に関する。
【背景技術】
【０００２】
ＩｎＰ（リン化インジウム）単結晶は、発光デバイスおよび電子デバイスの基板として、広く用いられている。【０００３】
特開２０１１−２５１８９２号公報（特許文献１）は、垂直ブリッヂマン法、垂直温度傾斜凝固法などのＶＢ（垂直ボート）法によるＩｎＰ単結晶を成長させる工程においてＩｎＰ単結晶が成長するるつぼを６ｍｍ／時以上の速度で引き下げることにより、転位密度が低減されるとともに双晶欠陥の発生が抑制されたＩｎＰ単結晶が得られることを開示する。
【先行技術文献】
【特許文献】
【０００４】
【特許文献１】特開２０１１−２５１８９２号公報
【発明の概要】
【０００５】
本開示のある態様にかかるリン化インジウム単結晶体は、円柱状の直胴部を含み、直胴部の外周面から中心軸に向かって１０ｍｍの内周面から外側でかつ外周面から５ｍｍ内側までの外周部における接線方向の残留歪みが圧縮歪みである。
【０００６】
本開示の別の態様にかかるリン化インジウム単結晶基板は、外周から中心に向かって１０ｍｍの内周から外側でかつ外周から５ｍｍ内側までの外周部における接線方向の残留歪みが圧縮歪みである。
【図面の簡単な説明】
【０００７】
【図１】図１は、本開示のある態様にかかるリン化インジウム単結晶体を示す概略平面図である。
【図２】図２は、典型的なリン化インジウム単結晶体の製造装置および製造方法を示す概略断面図である。
【図３】図３は、本開示のある態様にかかるリン化インジウム単結晶体の製造装置および製造方法を示す概略断面図である。
【図４Ａ】図４Ａは、リン化インジウム単結晶体を典型的な方法で冷却したときの単結晶体内の温度差と応力との関係のある例を示すグラフである。
【図４Ｂ】図４Ｂは、リン化インジウム単結晶体を、単結晶体の長手方向の温度差を低減した典型的な方法で冷却したときの単結晶体内の温度差と応力との関係の別の例を示すグラフである。
【図４Ｃ】図４Ｃは、リン化インジウム単結晶体を、単結晶体の長手方向の温度差を低減した典型的な方法で冷却したときの単結晶体内の温度差と歪みとの関係のある例を示すグラフである。
【図５】図５は、リン化インジウム単結晶体を本開示に関わるある態様の方法で冷却したときの単結晶体内の温度差と歪みとの関係のある例を示すグラフである。
【図６】図６は、本開示の別の態様にかかるリン化インジウム単結晶基板を示す概略平面図である。
【発明を実施するための形態】
【０００８】
[本開示が解決しようとする課題]
特開２０１１−２５１８９２号公報（特許文献１）に開示されたＩｎＰ単結晶の製造方法により得られたＩｎＰ単結晶は、その上に半導体層を成長させる際の成長温度までの昇温速度が速い場合に、ＩｎＰ単結晶またはＩｎＰ単結晶ウエハにスリップが発生するという問題点があった。ここで、スリップとは、転位が容易すべり系を限定的に運動する際にみられるもので、表面が鏡面研磨された単結晶ウエハで発生した場合は、ＩｎＰ単結晶ウエハ表面の段差として、微分干渉顕微鏡で観察され、著しい場合は目視でも観察される。スリップ部は、転位が高密度に存在することから、後工程でデバイス等の不良につながる。このため、スリップの発生を防止する必要がある。かかるスリップは、ＩｎＰ単結晶成長中の熱応力あるいはＩｎＰ単結晶ウエハを使用する際の応力によって発生するものと考えられる。
【０００９】
そこで、上記問題点を解決して、その上に半導体層を成長させる際にスリップの発生が抑制されるリン化インジウム単結晶体およびリン化インジウム単結晶基板を提供することを目的とする。
[本開示の効果]
本開示によれば、その上に半導体層を成長させる際にスリップの発生が抑制されるリン化インジウム単結晶体およびリン化インジウム単結晶基板を提供できる。
【００１０】
[本開示の実施形態の説明]
最初に本開示の実施態様を列記して説明する。
【００１１】
［１］本開示のある態様にかかるリン化インジウム単結晶体は、円柱状の直胴部を含み、直胴部の外周面から中心軸に向かって１０ｍｍの内周面から外側でかつ外周面から５ｍｍ内側までの外周部における接線方向の残留歪みが圧縮歪みである。本態様のリン化インジウム単結晶体は、その上に半導体層を成長させる際にスリップの発生が抑制される。
【００１２】
［２］上記リン化インジウム単結晶体において、半径方向の歪み成分Ｓｒと接線方向の歪み成分Ｓｔとの差の絶対値｜Ｓｒ−Ｓｔ｜で表される残留歪みの大きさの上記外周部における平均値を２．５×１０-6以上１．５×１０-5以下とすることができる。かかるリン化インジウム単結晶体は、その上に半導体層を成長させる際にスリップの発生がさらに抑制される。
【００１３】
［３］上記リン化インジウム単結晶体において、上記直胴部の直径を５０ｍｍ以上２０４ｍｍ以下とすることができる。かかるリン化インジウム単結晶体であっても、その上に半導体層を成長させる際にスリップの発生が抑制される。
【００１４】
［４］本開示の別の態様にかかるリン化インジウム単結晶基板は、外周から中心に向かって１０ｍｍの内周から外側でかつ外周から５ｍｍ内側までの外周部における接線方向の残留歪みが圧縮歪みである。本態様のリン化インジウム単結晶基板は、その上に半導体層を成長させる際にスリップの発生が抑制される。
【００１５】
［５］上記リン化インジウム単結晶基板において、半径方向の歪み成分Ｓｒと接線方向の歪み成分Ｓｔとの差の絶対値｜Ｓｒ−Ｓｔ｜で表される残留歪みの大きさの上記外周部における平均値を２．５×１０-6以上１．５×１０-5以下とすることができる。かかるリン化インジウム単結晶基板は、その上に半導体層を成長させる際にスリップの発生がさらに抑制される。
【００１６】
［６］上記リン化インジウム単結晶基板において、直径を５０ｍｍ以上２０４ｍｍ以下とすることができる。かかるリン化インジウム単結晶基板であっても、その上に半導体層を成長させる際にスリップの発生が抑制される。
【００１７】
[本開示の実施形態の詳細]
＜実施形態１：リン化インジウム単結晶体＞
（リン化インジウム単結晶体）
図１を参照して、本実施形態のＩｎＰ単結晶体１０（リン化インジウム単結晶体）は、円柱状の直胴部を含み、直胴部の外周面１０ｅから中心軸１０ｏに向かって１０ｍｍの内周面１０ｉから外側でかつ外周面１０ｅから５ｍｍ内側までの外周部１０ｄにおける接線方向ＴＤの残留歪みが圧縮歪みである。ここで、ＩｎＰ単結晶体１０の外周部１０ｄにおける残留歪みとは、ＩｎＰ単結晶体１０の外周部１０ｄにおいて任意に特定される点における残留歪みをいう。残留歪みの方向は、半径方向ＲＤと接線方向ＴＤとに分けられる。半径方向ＲＤとは、中心軸１０ｏと任意に特定される点Ｐとを結ぶ半径の方向である。接線方向ＴＤとは、その点Ｐにおける半径方向に垂直な方向であり、周方向とも呼ばれる。残留歪みの種類には、圧縮歪みと引張歪みとがある。
【００１８】
ＩｎＰ単結晶体上に半導体層を成長させる際、昇温速度が速いとＩｎＰ単結晶体の外周部の接線方向に引張の変形が生じる。このため、ＩｎＰ単結晶体の外周部において接線方向に引張方向の残留歪みがあると、半導体層の成長の際の熱による変形が加算されるため、ＩｎＰ単結晶体にスリップが発生しやすくなる。本実施形態のＩｎＰ単結晶体１０は、外周部１０ｄにおける接線方向ＴＤの残留歪みが圧縮歪みであることから、その上に半導体層を成長させる際に、ＩｎＰ単結晶体１０にかかる熱による引張応力を緩和する方向の歪みである圧縮歪みが存在するため、ＩｎＰ単結晶体１０のスリップの発生が抑制される。
【００１９】
ＩｎＰ単結晶体１０の残留歪みは、半径方向の歪み成分Ｓｒと接線方向の歪み成分Ｓｔとの差の絶対値｜Ｓｒ−Ｓｔ｜で表されるものであり、その大きさ（絶対値）およびその大きさの面内分布を、鏡面加工された中心軸に垂直な面において、光弾性法により評価する。光弾性単独では、残留歪みの半径方向の歪み成分Ｓｒおよび接線方向の歪み成分Ｓｔのそれぞれの種類（圧縮または引張）の特定はできない。残留歪みの半径方向の歪み成分Ｓｒおよび接線方向の歪み成分Ｓｔの種類（圧縮または引張）は、ＩｎＰ単結晶の鏡面加工された中心軸に垂直な面において、たとえばラマン散乱スペクトルによるラマンシフトにより評価できる。
【００２０】
ＩｎＰ単結晶体１０の外周部１０ｄにおける残留歪みの大きさの平均値は、２．５×１０-6以上１．５×１０-5以下が好ましい。ＩｎＰ単結晶体１０の外周部１０ｄにおける残留歪みの大きさとは、ＩｎＰ単結晶体１０の外周部１０ｄにおいて任意に特定される点における残留歪みの絶対値をいう。かかる残留歪みの大きさの平均値とは、ＩｎＰ単結晶体１０の外周部１０ｄにおいて任意に特定される複数の点における残留歪みの大きさの平均値をいう。かかる残留歪みの大きさの平均値は、上記の光弾性法により評価される上記面内分布から算出する。半導体層の成長の際のＩｎＰ単結晶体１０のスリップを抑制する観点から、上記残留歪みの大きさの平均値は、２．５×１０-6以上が好ましく、４．０×１０-6以上がより好ましい。また、ＩｎＰ単結晶体上に半導体層を成長させた後の冷却工程では、昇温工程とは逆に外周部の接線方向に圧縮の変形が生じる。ＩｎＰ単結晶体の外周部の接線方向の圧縮残留歪みが大きすぎる場合は、冷却工程の際にスリップが発生するリスクを抑制する観点から、上記残留歪みは１．５×１０-5以下が好ましい。
【００２１】
ＩｎＰ単結晶体１０の直胴部の直径は、５０ｍｍ以上２０４ｍｍ以下が好ましい。すなわち、ＩｎＰ単結晶体１０のスリップ抑制効果が高い観点から、上記直径は、５０ｍｍ以上が好ましく、１００ｍｍ以上がより好ましい。また、ＩｎＰ単結晶体１０のスリップを抑制効果を維持しやすい観点から、上記直径は、２０４ｍｍ以下が好ましく、１５３ｍｍ以下がより好ましい。熱応力による変形は、同一温度勾配の条件下では直径が大きいほど大きいため、ＩｎＰ単結晶体を融液から成長させる条件下では、適切な直径を選択することで、スリップ抑制効果を維持するのに好ましい外周部の接線方向の残留歪みを付与することができる。
【００２２】
（リン化インジウム単結晶体の製造装置）
図２に典型的なＩｎＰ（リン化インジウム）結晶体の製造装置および製造方法を示し、図３に本実施形態のＩｎＰ（リン化インジウム）結晶体の製造装置および製造方法を示す。
【００２３】
図２を参照して、典型的なＩｎＰ単結晶体の製造装置２０は、高品質のＩｎＰ単結晶体を効率よく製造する観点から、好ましくは坩堝２２を収容する容器２１を有する。上記ＩｎＰ単結晶体の製造装置２０は、具体的には、好ましくは、容器２１と、容器２１の内部に配置される坩堝２２と、容器２１を保持する保持台２５と、容器２１の外部の周囲に配置されるヒータ２６と、を含む。
【００２４】
容器２１は、後述の坩堝２２に対応する形状を有し、坩堝２２の種結晶保持部および結晶成長部にそれぞれ対応する種結晶対応部および結晶成長対応部を含む。種結晶対応部は、結晶成長対応部に接続される側に開口し、その反対側に底壁が形成された中空円筒状の部分である。結晶成長対応部は、軸方向小径側において種結晶対応部に接続される円錐状の円錐部と、円錐部の軸方向大径側に接続される中空円筒状の直胴部と、を含む。容器２１を構成する材料は、原料溶融時の温度に耐え得る機械的強度が高い材料であれば特に制限はないが、低コストで高純度の材料が得られる観点から、石英などが好ましい。
【００２５】
坩堝２２は、種結晶保持部と、種結晶保持部上に接続される結晶成長部と、を含む。種結晶保持部は、結晶成長部に接続される側に開口し、その反対側に底壁が形成された中空円筒状の部分であり、当該部分においてＩｎＰ種結晶１１を保持できる。結晶成長部は、軸方向小径側において種結晶保持部に接続される円錐状の円錐部と、円錐部の軸方向大径側に接続される中空円筒状の直胴部と、を含む。結晶成長部は、その内部においてＩｎＰ原料１３およびその上に配置される封止材２３を保持するとともに、溶融状態になるように加熱されたＩｎＰ原料１３を凝固させることによりＩｎＰ単結晶体１０を成長させる機能を有する。坩堝２２を構成する材料は、原料溶融時の温度に耐え得る機械的強度が高い材料であれば特に制限はないが、高純度で原料および封止材との反応性が低い観点から、ＰＢＮ（熱分解窒化ホウ素）などが好ましい。
【００２６】
封止材２３を構成する材料は、原料溶融時の温度に耐え得るとともに、Ｐの分解による組成ずれを抑制する機能を有するものであれば特に制限はなく、Ｂ2Ｏ3などのホウ素酸化物が好ましい。
【００２７】
保持台２５は、容器２１を保持するとともに、必要に応じて容器２１をヒータ２６に対して相対的に移動させてＩｎＰ原料１３の融解およびその凝固によるＩｎＰ単結晶体１０の成長を適切に制御できるものであれば特に制限はないが、ＩｎＰ単結晶体中の温度勾配を抑制する観点から、中央部が空洞となっていることが好ましい。また、ヒータ２６は、ＩｎＰ原料１３の融解およびその凝固によるＩｎＰ単結晶体１０の成長を適切に制御できるものであれば特に制限はない。
【００２８】
図３を参照して、本実施形態のＩｎＰ（リン化インジウム）単結晶体の製造装置は、容器２１、容器２１の内部に配置される坩堝２２、容器２１を保持する保持台２５、および容器２１の外部の周囲に配置されるヒータ２６に加えて、容器２１の結晶成長対応部の少なくとも円錐部と保持台２５との間に配置される保温材２４をさらに含む。かかる保温材２４の配置により、結晶成長後の冷却工程で発生するＩｎＰ単結晶体中の温度勾配を抑制することにより、円柱状の直胴部を含み、直胴部の外周面から中心軸に向かって１０ｍｍの内周面から外側でかつ外周面から５ｍｍ内側までの外周部における接線方向の残留歪みが圧縮歪みであるＩｎＰ単結晶体１０が得られやすい。ここで、保温材２４は、ＩｎＰ単結晶体の温度勾配を抑制する観点から、保持台２５と接触する容器２１の円錐部のうち外周側に配置されることが好ましい。保温材２４を構成する材料は、結晶成長中の高温に耐えられかつ接触する部材と反応しない材料であれば特に制限はないが、高耐熱性かつ低コストである観点から高純度アルミナ繊維系の断熱シートが好ましい。
【００２９】
（リン化インジウム単結晶体の製造方法）
図２および図３を参照して、典型的なＩｎＰ単結晶体および本実施形態のＩｎＰ単結晶体１０の製造方法は、結晶品質が高く、製品であるＩｎＰ単結晶基板となる直胴部が長いＩｎＰ単結晶体１０を得る観点から、上記の製造装置２０を用いて、ＶＢ（垂直ボート）法などのボート法によることが好ましい。具体的には、本実施形態のＩｎＰ単結晶体１０の製造方法は、好ましくは、ＩｎＰ種結晶装入工程、ＩｎＰ原料装入工程、封止材配置工程、結晶成長工程、および冷却工程を含む。
【００３０】
まず、ＩｎＰ種結晶装入工程において、坩堝２２の種結晶保持部の内部にＩｎＰ種結晶１１を装入する。次いで、ＩｎＰ原料装入工程において、坩堝２２の結晶成長部（円錐部および直胴部）の内部にＩｎＰ原料１３を装入する。ここで、ＩｎＰ原料１３は、高純度のＩｎＰであれば特に制限はなく、ＩｎＰ多結晶体などが好適に用いられる。次いで、封止材配置工程において、坩堝２２内のＩｎＰ原料１３上に封止材２３を配置する。次いで、容器本体２１ｏの内部に、ＩｎＰ種結晶１１、ＩｎＰ原料１３、および封止材２３がこの順に下から上に内部に配置された坩堝２２を配置し、容器蓋２１ｐで密封することにより密封した容器２１とする。
【００３１】
次に、結晶成長工程において、上記坩堝２２を封入した上記容器２１を製造装置２０内に配置する。ここで、容器２１は、保持台２５により保持され、容器２１を取り囲むようにヒータ２６が配置されている。さらに、図３においては、容器２１の結晶成長対応部の円錐部と保持台２５との間に保温材２４が配置されている。ここで、次いで、ヒータ２６で加熱することにより、ＩｎＰ原料１３および封止材２３を融解する。次いで、ＶＢ法において加熱されたヒータ２６に対して相対的に容器２１を軸方向下側に向けて移動させることにより、坩堝２２の軸方向においてＩｎＰ原料１３側の温度が相対的に高くＩｎＰ種結晶１１側の温度が相対的に低い温度勾配を形成する。これにより、融解したＩｎＰ原料１３がＩｎＰ種結晶１１側から順次凝固することにより、ＩｎＰ単結晶体１０が成長する。
【００３２】
成長終了時点でＩｎＰ単結晶体１０は、ＩｎＰ種結晶１１側が低温で、最終凝固部側が高温になっている。結晶長手方向に温度差があると、結晶の半径方向にも温度差が発生し、温度差に比例した熱応力が発生する。図４Ａを参照して、成長終了時すなわち冷却開始時の点Ｐ１で、ＩｎＰ単結晶体１０には温度差が生じておりそれに対応した熱応力が発生している。そのまま冷却を行うと、一般には温度差が拡大し、臨界熱応力の点Ｐ２に到達すると塑性変形による応力緩和が発生し、さらに温度低下でＩｎＰ単結晶体１０の塑性変形が起こらなくなる点Ｐ３に到達し、その後の冷却で室温時の点Ｐ４に至り、残留応力およびそれに対応した残留歪みが発生する。
【００３３】
ここで、冷却工程において、ヒータ２６の温度を均一に調整して、ＩｎＰ単結晶体１０のＩｎＰ種結晶１１側と最終凝固部側の温度差を小さくしてから、ＩｎＰ単結晶体全体を一定の速度で冷却すると、冷却開始の初期状態では、温度差に起因する熱応力の減少が期待できる。図４Ｂを参照して、冷却開始時の点Ｐ１の温度差を小さくすることで、臨界熱応力の点Ｐ２に至る温度をさげることができ、点Ｐ２から塑性変形が起こらなくなる点Ｐ３の間の塑性変形量を低減でき、その後の冷却した後の室温時の点Ｐ４における残留応力およびそれに対応する残留歪みを軽減できる。ここで、均熱化温度（ＩｎＰ単結晶体の均熱化のために制御するヒータの温度をいう。以下同じ。）は、ＩｎＰ単結晶体１０のＩｎＰ種結晶１１側と最終凝固部側の温度差が小さければ特に制限はないが、均熱化温度に到達させるまでの時間を短縮する観点から、８００℃以上１２００℃以下が好ましく、８５０℃以上１１５０℃以下がより好ましい。
【００３４】
図２を参照して、ＩｎＰ単結晶体１０の冷却開始時に上記の均熱化処理をおこなったとしても、１０００℃近傍の温度帯では、ＩｎＰ単結晶体１０の外周部からの輻射による伝熱が支配的であることから、温度を下げていくにつれて、ＩｎＰ単結晶体１０の外周部１０ｄ側と内周部１０ｃ側との間での温度差が大きくなってしまう。すなわち、ＩｎＰ単結晶体１０の内周部１０ｃ（図１に示すＩｎＰ単結晶体１０の直胴部の中心軸１０ｏから内周面１０ｉ（外周面１０ｅから中心軸１０ｏに向かって１０ｍｍ）までの部分。以下同じ。）の温度が高く、外周部１０ｄ（図１に示すＩｎＰ単結晶体１０の直胴部の外周面１０ｅから中心軸１０ｏに向かって１０ｍｍの内周面１０ｉから外側でかつ外周面１０ｅから５ｍｍ内側までの部分。以下同じ。）の温度が低いという温度勾配が生じる。図１および図４Ｂを参照して、図１に示す内周部１０ｃと外周部１０ｄの温度差が十分小さければ、外周部１０ｄの変形は図４Ｂの点Ｐ１から点Ｐ２の間の弾性変形領域内にとどまり、残留応力や残留歪みが生じない。一方、図１に示す内周部１０ｃと外周部１０ｄの温度差が大きくなり、図４Ｂの点Ｐ２から点Ｐ３のように外周部１０ｄの応力によって塑性変形してしまうと、冷却後の室温時の点４においても、応力や歪みが残留してしまう。図４Ｃは、図４Ｂの縦軸を応力から歪みに置き換えたグラフである。弾性変形領域では、図４Ｃにおける冷却開始時の点Ｐ１から臨界熱応力の点Ｐ２を推移するが、塑性歪みが発生すると、図４Ｃの点Ｐ１と点Ｐ２の延長線から予想されるよりも、歪が大きい方向にずれる（図４Ｃの塑性変形が起こらなくなる点Ｐ３を参照）。温度が下がり、ＩｎＰ単結晶体１０の強度が上昇して再び弾性変形するようになると、温度差と歪みは点Ｐ３から室温時の点Ｐ４まで直線的に推移する。図１の外周部１０ｄから先に冷却される場合には、周方向の接線方向の残留歪みとしては引張となる。
【００３５】
図３を参照して、ＩｎＰ単結晶体１０の本実施形態の冷却工程において、ＩｎＰ単結晶体の最終凝固部の凝固後に、直胴部の長さ方向の温度を均熱化することによりＩｎＰ単結晶体全体の温度勾配が小さいこと、好ましくは保持台２５の円錐部の外周側に保温材を設置することによりＩｎＰ単結晶体１０の外周部１０ｄの冷却を緩和したこと、および、好ましくは保持台２５の中央部を空洞化することによりＩｎＰ単結晶体１０の内周部１０ｃの下部方向への抜熱を促進することで、冷却工程の際のＩｎＰ単結晶体１０中（特に外周部１０ｄと内周部１０ｃと）の温度差を低減してほぼ均一にでき、さらには外周部１０ｄの温度が低く内周部１０ｃの温度が高いという温度勾配を作ることができる。このようにして、図１および図５を参照して、ＩｎＰ単結晶体１０の外周部１０ｄと内周部１０ｃとの熱膨張差から、外周部１０ｄの接線方向ＴＤに圧縮歪みが生じるようにすることにより、図５に示す室温（たとえば２５℃）時の点Ｐ４に戻ると、外周部１０ｄには残留歪みとして接線方向ＴＤに圧縮歪みが生じる。外周部１０ｄにおける接線方向ＴＤの残留歪みが圧縮歪みであるＩｎＰ単結晶体１０を効率的に製造する観点から、冷却工程においてＩｎＰ単結晶体１０を均熱化する際のＩｎＰ単結晶体１０中（ＩｎＰ単結晶体１０の直胴部の長さ方向および長さ方向に垂直な面内）の温度差は、５℃以下が好ましく、２℃以下がより好ましい。
【００３６】
＜実施形態２：リン化インジウム単結晶基板＞
（リン化インジウム単結晶基板）
図６を参照して、本実施形態のＩｎＰ単結晶基板１（リン化インジウム単結晶基板）は、外周１ｅから中心１ｏに向かって１０ｍｍの内周１ｉから外側でかつ外周１ｅから５ｍｍ内側までの外周部１ｄにおける接線方向ＴＤの残留歪みが圧縮歪みである。ここで、ＩｎＰ単結晶基板１の外周部１ｄにおける残留歪みとは、ＩｎＰ単結晶基板１の外周部１ｄにおいて任意に特定される点における残留歪みをいう。残留歪みの方向は、半径方向ＲＤと接線方向ＴＤとに分けられる。半径方向ＲＤとは、中心軸１０ｏと任意に特定される点Ｐとを結ぶ半径の方向である。接線方向ＴＤとは、その点Ｐにおける半径方向に垂直な方向であり、周方向とも呼ばれる。残留歪みの種類には、圧縮歪みと引張歪みとがある。
【００３７】
ＩｎＰ単結晶基板上に半導体層を成長させる際、昇温速度が速いとＩｎＰ単結晶基板の接線方向に引張応力がかかる。このため、ＩｎＰ単結晶基板１の外周部において接線方向に引張方向の残留歪みがあると、半導体層の成長の際の熱による引張応力が加算されるため、ＩｎＰ単結晶基板にスリップが発生しやすくなる。本実施形態のＩｎＰ単結晶基板１は、外周部１ｄにおける接線方向ＴＤの残留歪みが圧縮歪みであることから、その上に半導体層を成長させる際に、ＩｎＰ単結晶基板１にかかる熱による引張応力を緩和する方向の歪みである圧縮歪みが存在するため、ＩｎＰ単結晶基板１のスリップの発生が抑制される。
【００３８】
ＩｎＰ単結晶基板１の残留歪みは、半径方向の歪み成分Ｓｒと接線方向の歪み成分Ｓｔとの差の絶対値｜Ｓｒ−Ｓｔ｜で表されるものであり、その大きさ（絶対値）およびその大きさの面内分布を、鏡面加工された中心軸に垂直な面において、光弾性法により評価する。光弾性単独では、残留歪みの半径方向の歪み成分Ｓｒおよび接線方向の歪み成分Ｓｔのそれぞれの種類（圧縮または引張）の特定はできない。残留歪みの半径方向の歪み成分Ｓｒおよび接線方向の歪み成分Ｓｔの種類（圧縮または引張）は、ＩｎＰ単結晶の鏡面加工された中心軸に垂直な面において、たとえばラマン散乱スペクトルによるラマンシフトにより評価できる。
【００３９】
ＩｎＰ単結晶基板１の外周部１ｄにおける残留歪みの大きさの平均値は、２．５×１０-6以上１．５×１０-5以下が好ましい。ＩｎＰ単結晶基板１の外周部１ｄにおける残留歪みの大きさとは、ＩｎＰ単結晶基板１の外周部１ｄにおいて任意に特定される点における残留歪みの絶対値をいう。かかる残留歪みの大きさの平均値とは、ＩｎＰ単結晶基板１の外周部１ｄにおいて任意に特定される複数の点における残留歪みの大きさ（半径方向の歪み成分Ｓｒと接線方向の歪み成分Ｓｔとの差の絶対値）の平均値をいう。かかる残留歪みの大きさの平均は、上記の光弾性法により評価される上記面内分布から算出する。半導体層の成長の際のＩｎＰ単結晶基板１のスリップを抑制する観点から、上記残留歪みの大きさの平均値は、２．５×１０-6以上が好ましく、４．０×１０-6以上がより好ましい。また、ＩｎＰ単結晶基板１上に半導体層を成長させた後の冷却工程では、昇温工程とは逆に外周部の接線方向に圧縮変形が生じる。ＩｎＰ単結晶体の外周部における残留歪みが大きすぎる場合は、冷却工程の際にスリップが発生するリスクを抑制する観点から、上記残留歪みは１．５×１０-5以下が好ましい。
【００４０】
ＩｎＰ単結晶基板１の直径は、５０ｍｍ以上２０４ｍｍ以下が好ましい。すなわち、ＩｎＰ単結晶基板１のスリップ抑制効果が高い観点から、上記直径は、５０ｍｍ以上が好ましく、１００ｍｍ以上がより好ましい。また、ＩｎＰ単結晶基板１のスリップ抑制効果を維持しやすい観点から、上記直径は、２０４ｍｍ以下が好ましく、１５３ｍｍ以下がより好ましい。熱応力は、同一温度勾配の条件下では直径に比例するため、ＩｎＰ単結晶基板を融液から成長させる条件下では、適切な直径を選択することで、スリップ抑制効果を維持するのに好ましい外周部の接線方向の残留歪みを付与することができる。
【００４１】
（ＩｎＰ単結晶基板の製造方法）
ＩｎＰ単結晶基板１の製造方法は、特に制限はなく、たとえば、実施形態１のＩｎＰ単結晶体１０をその中心軸１０ｏに垂直な面で切り出し、主面を鏡面加工する方法が好適に挙げられる。
【実施例】
【００４２】
（比較例１）
１．ＩｎＰ単結晶体の作製
図２に示す製造装置を用いて、ＶＢ法により直胴部の直径が１０４ｍｍで長さが２００ｍｍのＦｅ（鉄）をドープした半絶縁性のＩｎＰ単結晶体を作製する。ＩｎＰ原料としてＩｎＰ多結晶を用いる。封止材としてＢ2Ｏ3を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で室温（２５℃）まで冷却する。このときのＩｎＰ単結晶体中の温度差は、ＩｎＰ単結晶体の直胴部全体で、２０±０．２℃である。冷却後のＩｎＰ単結晶体から、その外周面を研削することにより、直胴部の直径が１０１．６ｍｍのＩｎＰ単結晶体を作製する。【００４３】
２．ＩｎＰ単結晶基板の作製
上記で得られたＩｎＰ単結晶体から、その直胴部の中心軸に垂直な面でスライスして表裏の両主面を機械的研磨および化学機械的研磨（ＣＭＰ）により鏡面仕上げをして、直径が１０１．６ｍｍで厚さが７００μｍのＩｎＰ単結晶基板を２枚（種結晶側および最終凝固部側からそれぞれ１枚）作製する。研磨後の表裏の両主面には加工変質層は存在しない。なお、研磨後に鏡面を維持できる各種洗浄を施してもよい。このようにして得られたＩｎＰ単結晶基板について、外周部における接線方向の残留歪みの種類（圧縮または引張）をラマン分光光度計（ＨＯＲＩＢＡ社製ＨＲ  ｅｖｏｌｕｔｉｏｎ）を用いてラマンスペクトルを測定しラマンシフトから評価する。なお、接線方向の残留歪の向きの判定は、大きさを特定するのではないので、向きを判別できるならばラマンシフト以外の測定方法を用いてもよい。半径方向の歪み成分Ｓｒと接線方向の歪み成分Ｓｔとの差の絶対値｜Ｓｒ−Ｓｔ｜で表される残留歪みの大きさの外周部における平均値の評価を、たとえば、Ａｐｐｌ．Ｐｈｙｓ．Ｌｅｔｔ．４７（１９８５）ｐｐ．３６５−３６７に記載されている光弾性法に基づいて行うことができる。具体的には、基板主面上での光照射径はφ１００μｍである。上記残留歪みの大きさの外周部における平均値は、基板主面の中心が測定箇所に含まれるように主面の全面を０．５ｍｍピッチの正方格子点でスキャンした測定を行い、外周から中心に向かって１０ｍｍの内周から外側でかつ外周から５ｍｍ内側までの外周部に含まれる全測定値から平均値を算出する。結晶性は、外周面から５ｍｍ内側全体における平均ＥＰＤ（エッチングピット密度）で評価する。具体的には、エッチング液としてヒューバーエッチャントを用いる。ＥＰＤは、ＩｎＰ基板の主面を顕微鏡により１００倍に拡大し、その１ｍｍ角（１ｍｍ×１ｍｍの正方形を意味する、以下同じ）視野内のエッチピット数をカウントすることにより求めることができる。ＥＰＤの平均値は、主面の中心から＜１１０＞方向の等価な４方向に対し、各方向に沿って５ｍｍ間隔でエッチピット数をカウントし、これらの数の平均値として求めることができる。さらに主面の中心から＜１００＞方向の等価な４方向に対しても、各方向に沿って５ｍｍ間隔でエッチピット数をカウントすることにより、これらの数の平均値として求めることができる。【００４４】
３．スリップ発生の有無の評価
上記のＩｎＰ単結晶基板上に半導体層を成長させる場合と同様の熱履歴を加えることにより、スリップの発生の有無を評価する。具体的には、上記のＩｎＰ単結晶基板を、ＯＭＶＰＥ（有機金属気相成長）炉内におけるＰＨ3（ホスフィン）雰囲気下で、６００℃まで４０℃/分の速度で昇温し、１０分間保持し、１００℃／分の設定で冷却した後、ＩｎＰ単結晶基板におけるスリップ発生の有無を微分干渉顕微鏡により観察する。結果を表１にまとめる。【００４５】
（実施例１）
１．ＩｎＰ単結晶体の作製
図３に示す製造装置を用いて、比較例１と同様にＶＢ法により直胴部の直径が１０４ｍｍで長さが２００ｍｍの半絶縁性のＩｎＰ単結晶体を作製する。ＩｎＰ原料としてＩｎＰ多結晶を用いる。封止材としてＢ2Ｏ3を用いる。保温材として厚さ５ｍｍの高純度高アルミナ繊維断熱材（デンカ社製デンカアルセン）を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で冷却する。このときの比較例１と同様の方法で測定されるＩｎＰ単結晶体中の温度差が１０±０．１℃になるようにヒータの温度分布を調節する。冷却後のＩｎＰ単結晶体から、比較例１と同様にして、直胴部の直径が１０１．６ｍｍのＩｎＰ単結晶体を作製する。【００４６】
２．ＩｎＰ単結晶基板の作製
上記で得られたＩｎＰ単結晶体から、比較例１と同様にして、直径が１０１．６ｍｍで厚さが７００μｍのＩｎＰ単結晶基板を２枚作製する。得られたＩｎＰ単結晶基板について、比較例１と同様にして、外周部における接線方向の残留歪みの種類（圧縮または引張」）および残留歪みの大きさの外周部における平均値を評価する。結果を表１にまとめる。【００４７】
３．スリップ発生の有無の評価
上記のＩｎＰ単結晶基板について、比較例１と同様にして、ＩｎＰ単結晶基板におけるスリップ発生の有無を評価する。結果を表１にまとめる。【００４８】
（実施例２）
１．ＩｎＰ単結晶体の作製
図３に示す製造装置を用いて、比較例１と同様にＶＢ法により直胴部の直径が１０４ｍｍで長さが２００ｍｍの半絶縁性のＩｎＰ単結晶体を作製する。ＩｎＰ原料としてＩｎＰ多結晶を用いる。封止材としてＢ2Ｏ3を用いる。保温材として厚さ５ｍｍの高純度高アルミナ繊維断熱材（デンカ社製デンカアルセン）を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で冷却する。このときの比較例１と同様の方法で測定されるＩｎＰ単結晶体中の温度差が５±０．１℃になるようにヒータの温度分布を調節する。冷却後のＩｎＰ単結晶体から、比較例１と同様にして、直胴部の直径が１０１．６ｍｍのＩｎＰ単結晶体を作製する。【００４９】
２．ＩｎＰ単結晶基板の作製
上記で得られたＩｎＰ単結晶体から、比較例１と同様にして、直径が１０１．６ｍｍで厚さが７００μｍのＩｎＰ単結晶基板を２枚作製する。得られたＩｎＰ単結晶基板について、比較例１と同様にして、外周部における接線方向の残留歪みの種類（圧縮または引張」）および残留歪みの大きさの外周部における平均値を評価する。結果を表１にまとめる。【００５０】
３．スリップ発生の有無の評価
上記のＩｎＰ単結晶基板について、比較例１と同様にして、ＩｎＰ単結晶基板におけるスリップ発生の有無を評価する。結果を表１にまとめる。【００５１】
（実施例３）
１．ＩｎＰ単結晶体の作製
図３に示す製造装置を用いて、比較例１と同様にＶＢ法により直胴部の直径が１０４ｍｍで長さが２００ｍｍの半絶縁性のＩｎＰ単結晶体を作製する。ＩｎＰ原料としてＩｎＰ多結晶を用いる。封止材としてＢ2Ｏ3を用いる。保温材として厚さ５ｍｍの高純度高アルミナ繊維断熱材（デンカ社製デンカアルセン）を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で冷却する。このときの比較例１と同様の方法で測定されるＩｎＰ単結晶体中の温度差が２±０．１℃になるようにヒータの温度分布を調節する。冷却後のＩｎＰ単結晶体から、比較例１と同様にして、直胴部の直径が１０１．６ｍｍのＩｎＰ単結晶体を作製する。【００５２】
２．ＩｎＰ単結晶基板の作製
上記で得られたＩｎＰ単結晶体から、比較例１と同様にして、直径が１０１．６ｍｍで厚さが７００μｍのＩｎＰ単結晶基板を２枚作製する。得られたＩｎＰ単結晶基板について、比較例１と同様にして、外周部における接線方向の残留歪みの種類（圧縮または引張）および残留歪みの大きさの外周部における平均値を評価する。結果を表１にまとめる。【００５３】
３．スリップ発生の有無の評価
上記のＩｎＰ単結晶基板について、比較例１と同様にして、ＩｎＰ単結晶基板におけるスリップ発生の有無を評価する。結果を表１にまとめる。【００５４】
【表１】
2020031274.tif 000003
【００５５】
（比較例２）
１．ＩｎＰ単結晶体の作製
図２に示す製造装置を用いて、ＶＢ法により直胴部の直径が１５６ｍｍで長さが１００ｍｍのＦｅ（鉄）をドープした半絶縁性のＩｎＰ単結晶体を作製する。ＩｎＰ原料としてＩｎＰ多結晶を用いる。封止材としてＢ2Ｏ3を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で室温（２５℃）まで冷却する。このときのＩｎＰ単結晶体中の温度差は、ＩｎＰ単結晶体の直胴部全体で、２０±０．２℃である。冷却後のＩｎＰ単結晶体から、その外周面を研削することにより、直胴部の直径が１５２．４ｍｍのＩｎＰ単結晶体を作製する。【００５６】
２．ＩｎＰ単結晶基板の作製
上記で得られたＩｎＰ単結晶体から、その直胴部の中心軸に垂直な面でスライスして表裏の両主面を機械的研磨および化学機械的研磨（ＣＭＰ）により鏡面仕上げして、直径が１５２．４ｍｍで厚さが７００μｍのＩｎＰ単結晶基板を２枚（種結晶側および最終凝固部側からそれぞれ１枚）作製する。研磨後の表裏の両主面には加工変質層は存在しない。なお、研磨後に鏡面を維持できる各種洗浄を施してもよい。このようにして得られたＩｎＰ単結晶基板について、外周部における接線方向の残留歪みの種類（圧縮または引張）をラマン分光光度計（ＨＯＲＩＢＡ社製ＨＲ  ｅｖｏｌｕｔｉｏｎ）を用いてラマンスペクトルを測定しラマンシフトから評価する。なお、接線方向の残留歪の向きの判定は、大きさを特定するのではないので、向きを判別できるならばラマンシフト以外の測定方法を用いてもよい。半径方向の歪み成分Ｓｒと接線方向の歪み成分Ｓｔとの差の絶対値｜Ｓｒ−Ｓｔ｜で表される残留歪みの大きさの外周部における平均値の評価を、たとえば、Ａｐｐｌ．Ｐｈｙｓ．Ｌｅｔｔ．４７（１９８５）ｐｐ．３６５−３６７に記載されている光弾性法に基づいて行うことができる。具体的には、基板主面上での光照射径はφ１００μｍである。上記残留歪みの大きさの外周部における平均値は、基板主面の中心が測定箇所に含まれるように主面の全面を０．５ｍｍピッチの正方格子点でスキャンした測定を行い、外周から中心に向かって１０ｍｍの内周から外側でかつ外周から５ｍｍ内側までの外周部に含まれる全測定値から平均値を算出する。結晶性は、外周面から５ｍｍ内側全体における平均ＥＰＤ（エッチングピット密度）で評価する。具体的には、エッチング液としてヒューバーエッチャントを用いる。ＥＰＤは、ＩｎＰ基板の主面を顕微鏡により１００倍に拡大し、その１ｍｍ角視野内のエッチピット数をカウントすることにより求めることができる。ＥＰＤの平均値は、主面の中心から＜１１０＞方向の等価な４方向に対し、各方向に沿って５ｍｍ間隔でエッチピット数をカウントし、これらの数の平均値として求めることができる。さらに主面の中心から＜１００＞方向の等価な４方向に対しても、各方向に沿って５ｍｍ間隔でエッチピット数をカウントすることにより、これらの数の平均値として求めることができる。【００５７】
３．スリップ発生の有無の評価
上記のＩｎＰ単結晶基板上に半導体層を成長させる場合と同様の熱履歴を加えることにより、スリップの発生の有無を評価する。具体的には、上記のＩｎＰ単結晶基板を、ＯＭＶＰＥ（有機金属気相成長）炉内におけるＰＨ3（ホスフィン）雰囲気下で、６００℃まで４０℃/分の速度で昇温し、１０分間保持し、１００℃/分の設定で冷却した後、ＩｎＰ単結晶基板におけるスリップ発生の有無を微分干渉顕微鏡により観察する。結果を表２にまとめる。【００５８】
（比較例３）
１．ＩｎＰ単結晶体の作製
図３に示す製造装置を用いて、比較例２と同様にＶＢ法により直胴部の直径が１５６ｍｍで長さが１００ｍｍの半絶縁性のＩｎＰ単結晶体を作製する。ＩｎＰ原料としてＩｎＰ多結晶を用いる。封止材としてＢ2Ｏ3を用いる。保温材として厚さ５ｍｍの高純度高アルミナ繊維断熱材（デンカ社製デンカアルセン）を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で冷却する。このときの比較例２と同様の方法で測定されるＩｎＰ単結晶体中の温度差が１０±０．１℃になるようにヒータの温度分布を調節する。冷却後のＩｎＰ単結晶体から、比較例２と同様にして、直胴部の直径が１５２．４ｍｍのＩｎＰ単結晶体を作製する。【００５９】
２．ＩｎＰ単結晶基板の作製
上記で得られたＩｎＰ単結晶体から、比較例２と同様にして、直径が１５２．４ｍｍで厚さが７００μｍのＩｎＰ単結晶基板を２枚作製する。得られたＩｎＰ単結晶基板について、比較例２と同様にして、外周部における接線方向の残留歪みの種類（圧縮または引張」）および残留歪みの大きさの外周部における平均値を評価する。結果を表２にまとめる。【００６０】
３．スリップ発生の有無の評価
上記のＩｎＰ単結晶基板について、比較例２と同様にして、ＩｎＰ単結晶基板におけるスリップ発生の有無を評価する。結果を表２にまとめる。【００６１】
（実施例４）
１．ＩｎＰ単結晶体の作製
図３に示す製造装置を用いて、比較例２と同様にＶＢ法により直胴部の直径が１５６ｍｍで長さが１００ｍｍの半絶縁性のＩｎＰ単結晶体を作製する。ＩｎＰ原料としてＩｎＰ多結晶を用いる。封止材としてＢ2Ｏ3を用いる。保温材として厚さ５ｍｍの高純度高アルミナ繊維断熱材（デンカ社製デンカアルセン）を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で冷却する。このときの比較例２と同様の方法で測定されるＩｎＰ単結晶体中の温度差が５±０．１℃になるようにヒータの温度分布を調節する。冷却後のＩｎＰ単結晶体から、比較例２と同様にして、直胴部の直径が１５２．４ｍｍのＩｎＰ単結晶体を作製する。【００６２】
２．ＩｎＰ単結晶基板の作製
上記で得られたＩｎＰ単結晶体から、比較例２と同様にして、直径が１５２．４ｍｍで厚さが７００μｍのＩｎＰ単結晶基板を２枚作製する。得られたＩｎＰ単結晶基板について、比較例２と同様にして、外周部における接線方向の残留歪みの種類（圧縮または引張」）および残留歪みの大きさの外周部における平均値を評価する。結果を表２にまとめる。【００６３】
３．スリップ発生の有無の評価
上記のＩｎＰ単結晶基板について、比較例２と同様にして、ＩｎＰ単結晶基板におけるスリップ発生の有無を評価する。結果を表２にまとめる。【００６４】
（実施例５）
１．ＩｎＰ単結晶体の作製
図３に示す製造装置を用いて、比較例２と同様にＶＢ法により直胴部の直径が１５６ｍｍで長さが１００ｍｍの半絶縁性のＩｎＰ単結晶体を作製する。ＩｎＰ原料としてＩｎＰ多結晶を用いる。封止材としてＢ2Ｏ3を用いる。保温材として厚さ５ｍｍの高純度高アルミナ繊維断熱材（デンカ社製デンカアルセン）を用いる。結晶成長界面の結晶成長方向の温度勾配が２℃／ｃｍとなるように製造装置内の温度分布を調整して、ＩｎＰ単結晶体を成長させる。次に、成長させたＩｎＰ単結晶体を２５℃／分で冷却する。このときの比較例２と同様の方法で測定されるＩｎＰ単結晶体中の温度差が２±０．１℃になるようにヒータの温度分布を調節する。冷却後のＩｎＰ単結晶体から、比較例２と同様にして、直胴部の直径が１５２．４ｍｍのＩｎＰ単結晶体を作製する。【００６５】
２．ＩｎＰ単結晶基板の作製
上記で得られたＩｎＰ単結晶体から、比較例２と同様にして、直径が１５２．４ｍｍで厚さが７００μｍのＩｎＰ単結晶基板を２枚作製する。得られたＩｎＰ単結晶基板について、比較例２と同様にして、外周部における接線方向の残留歪みの種類（圧縮または引張）および残留歪みの大きさの外周部における平均値を評価する。結果を表２にまとめる。【００６６】
３．スリップ発生の有無の評価
上記のＩｎＰ単結晶基板について、比較例２と同様にして、ＩｎＰ単結晶基板におけるスリップ発生の有無を評価する。結果を表２にまとめる。【００６７】
【表２】
2020031274.tif 000004
【００６８】
表１および表２を参照して、ＩｎＰ単結晶体中の冷却工程における温度差を小さくすることにより、外周部の接線方向の残留歪みが圧縮歪みであるＩｎＰ単結晶体およびＩｎＰ単結晶基板が得られ、かかるＩｎＰ単結晶基板上に半導体層を成長させたときにＩｎＰ単結晶基板にスリップが発生しない。【００６９】
今回開示された実施の形態および実施例はすべての点で例示であって、制限的なものではないと考えられるべきである。本発明の範囲は上記した実施の形態および実施例ではなく請求の範囲によって示され、請求の範囲と均等の意味、および範囲内でのすべての変更が含まれることが意図される。
【符号の説明】
【００７０】
１  ＩｎＰ単結晶基板、１ｃ，１０ｃ  内周部、１ｄ，１０ｄ  外周部、１ｅ  外周、１ｉ  内周、１ｏ  中心、１０  ＩｎＰ単結晶体、１０ｅ  外周面、１０ｉ  内周面、１０ｏ  中心軸、１１  ＩｎＰ種結晶、１３  ＩｎＰ原料、２０  製造装置、２１  容器、２１ｏ  容器本体、２１ｐ  容器蓋、２２  坩堝、２３  封止材、２４  保温材、２５  保持台、２６  ヒータ。
【図１】
2020031274.tif 000005
【図２】
2020031274.tif 000006
【図３】
2020031274.tif 000007
【図４Ａ】
2020031274.tif 000008
【図４Ｂ】
2020031274.tif 000009
【図４Ｃ】
2020031274.tif 000010
【図５】
2020031274.tif 000011
【図６】
2020031274.tif 000012
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
円柱状の直胴部を含み、
前記直胴部の外周面から中心軸に向かって１０ｍｍの内周面から外側でかつ前記外周面から５ｍｍ内側までの外周部における接線方向の残留歪みが圧縮歪みであり、
半径方向の歪み成分Ｓｒと接線方向の歪み成分Ｓｔとの差の絶対値｜Ｓｒ−Ｓｔ｜で表される残留歪みの大きさの前記外周部における平均値が２．５×１０-6以上１．５×１０-5以下であるリン化インジウム単結晶体。
【請求項２】
前記直胴部の直径が５０ｍｍ以上２０４ｍｍ以下である請求項１に記載のリン化インジウム単結晶体。
【請求項３】
外周から中心に向かって１０ｍｍの内周から外側でかつ前記外周から５ｍｍ内側までの外周部における接線方向の残留歪みが圧縮歪みであり、
半径方向の歪み成分Ｓｒと接線方向の歪み成分Ｓｔとの差の絶対値｜Ｓｒ−Ｓｔ｜で表される残留歪みの大きさの前記外周部における平均値が２．５×１０-6以上１．５×１０-5以下であるリン化インジウム単結晶基板。
【請求項４】
直径が５０ｍｍ以上２０４ｍｍ以下である請求項３に記載のリン化インジウム単結晶基板。
【国際調査報告】
2020031274.tif 000013
2020031274.tif 000014